少なくとも1層を含む自由流動性カーテンを形成すること、ここでこの自由流動性カーテンの少なくとも1層を形成する組成物は、25°Cの温度および500000s1の剪断速度において、少なくとも50mPasの高剪断粘度を有する、そして前記カーテンを原紙または板紙の連続的ウェブ支持体と接触させること、の工程を含む、印画紙を除く、コーテッド紙または板紙を製造する方法。工程の自由流動性カーテンの少なくとも1層が少なくとも75mPas、好ましくは少なくとも100mPas、最も好ましくは少なくとも125mPasの高剪断粘度を有する、請求項1に記載の方法。少なくとも1層を含む自由流動性カーテンを形成すること、ここでこの自由流動性カーテンの少なくとも1層を形成する組成物は少なくとも1種の顔料を含み、その形態および構造は500000s1より低い剪断速度において破壊され、そして前記カーテンを原紙または板紙の連続的ウェブ支持体と接触させること、の工程を含む、印画紙を除く、コーテッド紙または板紙を製造する方法。少なくとも1層を含む自由流動性カーテンを形成すること、ここでこの自由流動性カーテンの少なくとも1層を形成する組成物は、25°Cの温度において30000s1における粘度/3000s1における粘度の比として定義した、剪断増粘指数が少なくとも12であり、そして前記カーテンを原紙または板紙の連続的ウェブ支持体と接触させること、を含む、印画紙を除く、コーテッド紙または板紙を製造する方法。工程の自由流動性カーテンが多層自由流動性カーテンであることを特徴とする、請求項1~4のいずれか1項に記載の方法。工程の自由流動性カーテンが印刷性を保証する上層を含むことを特徴とする、請求項5に記載の方法。工程の自由流動性カーテンが少なくとも3層を含むことを特徴とする、請求項5または6に記載の方法。工程の自由流動性カーテンの少なくとも1層が少なくとも1種の顔料を含むことを特徴とする、請求項1~7のいずれか1項に記載の方法。前記顔料が白土、カオリン、焼成クレー、共構造化顔料、タルク、炭酸カルシウム、二酸化チタン、サテンホワイト、合成ポリマー顔料、酸化亜鉛、硫酸バリウム、石膏、シリカ、アルミナ三水和物、雲母、合成マガディーアイト、およびケイ藻土から成る群から選択されることを特徴とする、請求項8に記載の方法。工程の自由流動性カーテンの少なくとも1層が少なくとも15:1のアスペクト比を有する少なくとも1種の顔料を含むことを特徴とする、請求項1~9のいずれか1項に記載の方法。工程の自由流動性カーテンの少なくとも1層が結合剤を含むことを特徴とする、請求項1~10のいずれか1項に記載の方法。前記結合剤がスチレン-ブタジエンラテックス、スチレン-アクルレートラテックス、スチレン-ブタジエン-アクリロニトリルラテックス、スチレン-アクルレート-アクリロニトリルラテックス、スチレン-ブタジエン-アクルレート-アクリロニトリルラテックス、スチレン-無水マレイン酸ラテックス、スチレン-アクルレート-無水マレイン酸ラテックス、多糖類、タンパク質、ポリビニルピロリドン、ポリビニルアルコール、ポリ酢酸ビニル、セルロース誘導体、およびそれらの混合物から成る群から選択されることを特徴とする、請求項11に記載の方法。工程の自由流動性カーテンの少なくとも1層が少なくとも30wt、好ましくは少なくとも40wt、最も好ましくは少なくとも50wtの固形分を有することを特徴とする、請求項1~12のいずれか1項に記載の方法。工程の自由流動性カーテンが少なくとも40wt、好ましくは少なくとも45wt、最も好ましくは少なくとも50wtの固形分を有することを特徴とする、請求項1~13のいずれか1項に記載の方法。工程の自由流動性カーテンの少なくとも1層が少なくとも1種の蛍光増白剤を含むことを特徴とする、請求項1~14のいずれか1項に記載の方法。工程の自由流動性カーテンの少なくとも1層が少なくとも1種の界面活性剤を含むことを特徴とする、請求項1~15のいずれか1項に記載の方法。工程の自由流動性カーテンが少なくとも4層、好ましくは少なくとも5層、より好ましくは少なくとも6層を含むことを特徴とする、請求項1~16のいずれか1項に記載の方法。工程の自由流動性カーテンの少なくとも1層が、乾燥したとき、10gm2より小さい、好ましくは8gm2より小さい、最も好ましくは6gm2より小さい塗布量を有することを特徴とする、請求項1~17のいずれか1項に記載の方法。工程の連続的ウェブ支持体が下塗または予備カレンダー仕上されていないことを特徴とする、請求項1~18のいずれか1項に記載の方法。工程の連続的ウェブ支持体が少なくとも300m分、好ましくは少なくとも400m分、最も好ましくは少なくとも500m分のウェブ速度を有することを特徴とする、請求項1~19のいずれか1項に記載の方法。工程の連続的ウェブ支持体が20~350gm2のグラメージを有することを特徴とする、請求項1~20のいずれか1項に記載の方法。請求項1~21のいずれか1項に記載の方法により得ることができるコーテッド紙または板紙。少なくとも1層を含む自由流動性カーテンを形成すること、ここでこの自由流動性カーテンの少なくとも1層を形成する組成物は剪断ブロッキング挙動を有し、そして前記カーテンを原紙または板紙の連続的ウェブ支持体と接触させること、を含む、印画紙を除く、コーテッド紙または板紙を製造する方法。少なくとも1層を含む自由流動性カーテンを形成すること、ここでこの自由流動性カーテンの少なくとも1層を形成する組成物は17より小さい固定化固形分と塗布適用固形分との間の差を有し、そして前記カーテンを原紙または板紙の連続的ウェブ支持体と接触させること、を含む、印画紙を除く、コーテッド紙または板紙を製造する方法。少なくとも1層を含む自由流動性カーテンを形成すること、ここでこの自由流動性カーテンの少なくとも1層を形成する組成物の顔料は少なくとも2ミクロンの粒度を有し、そして前記カーテンを原紙または板紙の連続的ウェブ支持体と接触させること、を含む、印画紙を除く、コーテッド紙または板紙を製造する方法。塗料中の顔料が10ミクロンより大きい直径の粒子を少なくとも05wtの比率で含有する、請求項25に記載の方法。連続的ウェブ支持体が少なくとも800m分、好ましくは少なくとも1000m分の速度を有する、請求項1~26のいずれか1項に記載の方法。カーテンがスロットダイにより形成される、請求項1~27のいずれか1項に記載の方法。カーテンがスライドダイにより形成される、請求項1~27のいずれか1項に記載の方法。カーテンの少なくとも1層がポリエチレンオキシドを含む、請求項1~29のいずれか1項に記載の方法。カーテンが界面層中にポリエチレンオキシドを含む、請求項1~30のいずれか1項に記載の方法。本発明の基礎をなす技術問題は、高い剪断条件下に高い粘度を有する塗料を紙または板紙に適用する、コーテッド紙または板紙を製造する方法を提供することである。この技術的問題は、下記の工程を含む、印画紙を排除する、コーテッド紙または板紙を製造する方法により解決される。少なくとも1層を含んでなる自由流動性カーテンを形成すること、ここでこの自由流動性カーテンの少なくとも1層を形成する組成物は、後述する毛管高剪断粘度試験を使用して測定したとき、500000s1の剪断速度において、少なくとも50mPasの高剪断粘度を有し、そして前記カーテンを原紙または板紙の連続的ウェブ支持体と接触させること。本発明の他の態様において、本発明の問題は、下記の工程を含む、コーテッド紙または板紙を製造する方法により解決される。少なくとも1層を含む自由流動性カーテンを形成すること、ここでこの自由流動性カーテンの少なくとも1層を形成する組成物は、25°Cの温度において、少なくとも12の剪断増粘指数を有し、そして前記カーテンを原紙または板紙の連続的ウェブ支持体と接触させること。剪断増粘指数は、30000s1における粘度/3000s1における粘度の比により決定される。粘度値は、下記において特定する平行板粘度試験を使用して測定される。30000s1における粘度が3000s1における粘度より大きい場合、剪断増粘指数は剪断増粘挙動示すものよりも大きい値を有するであろう。予期せざることには、少なくとも1層が少なくとも12の剪断増粘指数を有する組成物を含むとき、工程aのカーテンを支持体に首尾よく適用することが可能である。好ましくは、剪断増粘指数は少なくとも13、より好ましくは少なくとも14、最も好ましくは少なくとも15である。本発明の他の態様において、本発明の問題は、下記の工程を含む、コーテッド紙または板紙を製造する方法により解決される。少なくとも1層を含む自由流動性カーテンを形成すること、ここでこの自由流動性カーテンの少なくとも1層を形成する組成物は、25°Cの温度において、剪断ブロッキング挙動を有し、そして前記カーテンを原紙または板紙の連続的ウェブ支持体と接触させること。剪断ブロッキング挙動の存在は、10倍より小さい剪断速度増加における100より大きい粘度増加を観測することによって決定され、ここで下記において特定する平行板粘度試験を使用して粘度値を測定する。他の好ましい態様において、工程の自由流動性カーテンは多層自由流動性カーテンである。好ましくは、本発明に従い、複数の液体層を送出して連続的多層カーテンを形成するスライドノズル配置を有するカーテン塗布単位装置を使用することによって、自由流動性カーテンを適用することができる。選択的に、押出型供給ヘッド、例えば、いくつかの隣接押出ノズルを有するスロットダイまたはノズルを本発明の実施において使用することができる。工程の自由流動性カーテンの少なくとも1層は、25°Cの温度および500000s1の剪断速度において、少なくとも75mPas、好ましくは少なくとも100mPas、最も好ましくは少なくとも125mPasの高剪断粘度を有することが好ましい。他の好ましい態様において、コーテッド紙または板紙は感圧コピー紙ではない。本明細書において使用するとき、用語紙は、この用語を使用する関係から明らかなように、特記しない限り、板紙をまた包含する。用語印画紙を除くは、本発明の実施において使用するカーテン層のいずれもが銀化合物を含まないという意味において解釈すべきである。用語印画紙を除くは、本発明の実施において使用するカーテン層が、単一層または異なる層中に、マイクロカプセル化発色剤と発色現像剤との組み合わせを含有しないという意味において解釈すべきである。本発明の多層の自由流動性カーテンは、下部層および界面層、上部層および必要に応じて1または2以上の内部層を有する。自由流動性カーテンは、本発明の教示に従う特定の流動学的性質を有する少なくとも1層に加えて、それ以上の層を含むことができる。普通の塗料配合物をカーテンにおいて使用することができる。各層は液体、乳剤、懸濁液、分散液、溶液、またはそれらの組み合わせを含んでなることができる。本発明のカーテンは少なくとも1層、望ましいくは少なくとも2層、少なくとも3層、少なくとも4層、少なくとも5層、または少なくとも6層またはそれ以上の層を含む。カーテンの層は、1または2以上の塗料層、1または2以上の機能的層、および/または1または2以上の印刷層を含むことができる。本発明の自由流動性カーテンの少なくとも1層は少なくとも1種の顔料を含むことが好ましい。適当な顔料の例は、白土、カオリン、焼成クレー、共構造化顔料、タルク、炭酸カルシウム、二酸化チタン、サテンホワイト、合成ポリマー顔料、酸化亜鉛、硫酸バリウム、石膏、シリカ、合成マガディーアイト、アルミナ三水和物、雲母、およびケイ藻土を包含する。顔料は天然に産出する、合成、または工学的に作り出された顔料であることができる。塗料において使用するとき、このような顔料は改良された紙の性質、例えば、改良された光沢および/またはよりすぐれた印刷性質を示す。顔料の混合物を使用することができる。この分野において知られているように、顔料は種々の形状、例えば、塊、樹枝状、板状、針状、球状、およびその他を有することができる。本発明の1つの利点は、ナイフ塗布プロセスとともに使用することが困難である、針状顔料を包含する、いずれの形状の顔料をも使用できるという驚くべき能力である。予期せざることには、工学的に作り出された顔料は、500000s1の剪断速度において少なくとも50mPasの高剪断粘度を有する塗料中に配合したとき、本発明の方法を使用して支持体に容易に適用することができる。いくつかの顔料、例えば、共構造化顔料の形態および構造は高い剪断速度において破壊され、こうして、このような顔料の性質は悪影響を受ける。予期せざることには、本発明の方法を使用すると、500000s1より低い剪断速度においてその形態および構造が破壊される、少なくとも1種の顔料を、自由流動性カーテンの少なくとも1層の1成分として、含んでなる組成物を支持体に適用することが可能である。好ましい態様において、前記顔料の形態および構造が悪影響を受ける剪断速度は、100000s1より低く、より好ましくは50000s1より低く、最も好ましくは少なくとも10000s1である。さらに他の態様において、工程の自由流動性カーテンの少なくとも1層は少なくとも15:1のアスペクト比を有する少なくとも1種の顔料を含む。好ましくは、このような顔料は少なくとも5:1、より好ましくは少なくとも10:1、さらにより好ましくは少なくとも15:1、最も好ましくは少なくとも20:1のアスペクト比を有する。それ以上の好ましい態様において、前記顔料のアスペクト比は少なくとも30:1、より好ましくは少なくとも40:1、最も好ましくは少なくとも60:1である。好ましくは、本発明の自由流動性カーテンの少なくとも1層は結合剤を含む。結合剤は当業者にとって慣用の任意の結合剤であることができる。結合剤の例は次の通りである。スチレン-ブタジエンラテックス、スチレン-アクルレートラテックス、スチレン-ブタジエン-アクリロニトリルラテックス、スチレン-アクルレート-アクリロニトリルラテックス、スチレン-ブタジエン-アクルレート-アクリロニトリルラテックス、スチレン-無水マレイン酸ラテックス、スチレン-アクルレート-無水マレイン酸ラテックス、多糖類、タンパク質、ポリビニルピロリドン、ポリビニルアルコール、ポリ酢酸ビニル、およびセルロース誘導体。広範な種類の結合剤は商業的に入手可能である。本発明のカーテンは1または2以上の機能的層を含むことができる。機能的層の目的は、コーテッド紙に必要な機能性を付与することである。機能的層は、例えば、印刷適性、バリヤー性質、湿気バリヤー、芳香バリヤー、水および/または水蒸気バリヤー、溶媒バリヤー、油バリヤー、グリースバリヤーおよび酸素バリヤー性質、シート剛性、折り目亀裂抵抗、紙サイズ性質、剥離性、接着性、および光学的性質、例えば、着色剤、増白剤、乳白度、光沢、およびその他を付与するように選択することができる。特性が非常に粘着性である機能的塗料は、通常、普通の連続的塗布プロセスにより塗布されないであろう。なぜなら、粘着性塗料は支持体をガイドロールまたは他の塗布装置に付着させる傾向を有するからである。同時の多層法は、他方において、機能的塗層を塗層装置との接触から遮断するトップコートの下に、機能的塗層を配置することを可能とする。機能的層の固形分は必要な機能に依存して広く変化させることができる。好ましくは、本発明の機能的層は、機能的層の全質量に基づいて75wtまでの固形分、および3000cps、より好ましくは50~2000cpsの粘度を有する。好ましくは、機能的層の塗布量は01~10gm2、より好ましくは05~3gm2である。ある場合において、例えば、色素層を使用するとき、機能的層の塗布量は01gm2より小さいことができる。本発明の機能的層は1または2以上の物質、例えば、下記の物質を含有することができる。エチレンアクリル酸のポリマー;ポリエチレン;他のポリオレフィン;ポリウレタン;エポキシ樹脂;ポリエステル;接着剤、例えば、スチレンブタジエンラテックス、スチレンアクルレートラテックス、カルボキシル化ラテックス、澱粉、タンパク質、またはその他;サイズ剤、例えば、澱粉、スチレン-アクリル酸コポリマー、スチレン-無水マレイン酸、ポリビニルアルコール、ポリ酢酸ビニル、カルボキシメチルセルロースまたはその他;バリヤー、例えば、エチレンビニルアルコール、シリコーン、または蝋またはその他。機能的層は各塗層について前に記載した顔料または結合剤を包含するが、これらに限定されない。本発明の目的に対して、多層カーテンにおいて、支持体紙から最も遠い層を上層と呼ぶ。好ましい態様において、工程の自由流動性カーテンは印刷適性を保証する上層を含んでなる。なぜなら、この層は典型的にはその上に印刷する層であるからである。本発明のコーテッド紙は慣用手段、ロッド、ナイフ、ロール、バー、または空気ナイフ塗布技術、およびその他を使用してさらに塗布することもできる。上層は塗層または機能的層、例えば、光沢層であることができる。本発明の好ましい態様において、上層は非常に薄く、例えば、05~3gm2の塗布量を有する。好都合には、これは上層の下に高価ではない材料の使用を可能とすると同時に、すぐれた印刷適性を有する紙の製造を可能とする。1つの態様において、上層は鉱物顔料を含まない。特に好ましい態様によれば、上層は光沢配合物を含んでなる。光沢配合物と同時の多層カーテン塗料との新規な組み合わせは、カーテン塗布およびすぐれた光沢の両方の利点を組み合わせる。本発明において有用な光沢配合物は、光沢添加剤、例えば、ポリマー顔料を含み、このような顔料は、例えば、スチレン、アクリロニトリルおよび/またはアクリレートモノマーの重合により製造された中空ポリマー顔料を包含する。適当には、合成ポリマー顔料は40~200°C、より好ましくは50~130°Cのガラス転移温度、および002~10μm、より好ましくは005~2μmの粒度を有する。光沢配合物は、固形分に基づいて5~100wt、より好ましくは60~100wtの光沢添加剤を含有する。他の型の光沢配合物は、光沢ワニス、例えば、エポキシアクルレート、ポリエステル、ポリエステルアクルレート、ポリウレタン、ポリエーテルアクルレート、含油樹脂、ニトロセルロース、ポリアミド、ビニルコポリマーおよび種々の形態のポリアクリレートに基づくワニスを含んでなる。カーテンが少なくとも3層を有するとき、それは少なくとも1つの内部層を有する。安定なカーテンを維持できるかぎり、1または2以上の内部層の粘度は臨界的ではない。2以上の内部層が存在するとき、機能的層と塗層との組み合わせを使用することができる。例えば、内部層は同一または異なる機能的層の組み合わせ、同一または異なる塗層の組み合わせ、または塗層および機能的層の組み合わせを含んでなることができる。界面層は塗布すべき支持体と接触するようになる層である。界面層の1つの重要な機能は支持体のぬれを促進することである。界面層は2以上の機能を有することができる。例えば、ぬれに加えて、界面層は支持体の被覆、および改良された機能的性能、例えば、接着、サイズ、剛性または機能の組み合わせを提供することができる。本発明の多層カーテンの場合において、界面層は比較的薄い層であることが好ましい。界面層の塗布量は適当には01~5gm2、好ましくは1~3gm2である。界面層の固形分は、カーテン中の界面層の重量に基づいて01~65wtである。1つの態様において、界面層は比較的低い固形分であり、好ましくは01~40の固形分を有する。工程aのカーテンの固形分は、カーテンの全質量に基づいて10~80wt、好ましくは20~75wtである。さらに、工程の自由流動性カーテンは少なくとも30wt、好ましくは少なくとも40wt、より好ましくは少なくとも50wt、なおより好ましくは少なくとも55wt、最も好ましくは少なくとも60wtの固形分を有することが好ましい。好ましい態様によれば、複合自由落下カーテンを形成する層の少なくとも1つの固形分は塗層の全質量に基づいて60wtより高い。本発明のさらに他の態様において、工程の自由流動性カーテンの少なくとも1層は少なくとも30wt、好ましくは少なくとも40wt、最も好ましくは少なくとも50wtの固形分を有することが好ましい。印画紙または感圧コピー紙の技術と反対に、本発明の方法は高い塗布速度においてさえ広い範囲の粘度および高い固形分を有するカーテン層を使用して実施することができる。好都合には、本発明の方法は、多層複合構造において層の組成および相対厚さを変化させることが可能である。多層の組成は製造する紙の等級に依存して同一または異なることができる。例えば、接着のために設計された原紙に隣接する薄い層、シートの嵩を提供するように設計された厚い内部層、および最適な印刷を与えるように設計された非常に薄い上層を多層カーテンにおいて組み合わせて複合構造を形成する。他の態様において、特に隠蔽を増強するように設計された内部層を使用することができる。多層複合体中の可変塗布量の層の他の態様は、複合塗層の上層、内層または下層の少なくとも1つとして2gm2より低い薄層を含む。本発明の方法を使用して、支持紙の一方または両方の側を塗布することができる。好ましい態様において、工程の自由流動性カーテンの少なくとも1層は、当業者にとって普通の添加剤、例えば、少なくとも1種の界面活性剤、少なくとも1種の分散剤、少なくとも1種の滑剤、少なくとも1種の水保持剤、少なくとも1種の架橋剤、少なくとも1種の蛍光増白剤、少なくとも1種の顔料、色素または着色剤、少なくとも1種の増粘剤、少なくとも1種の脱泡剤、少なくとも1種の消泡剤、少なくとも1種の殺生物剤および/または少なくとも1種の可溶性色素または着色剤、またはその他を適当には含む。ポリエチレンオキシドは好ましい添加剤の例であり、そして任意の層において使用することができる。好ましい態様において、ポリエチレンオキシドは増粘剤として、好ましくは少なくとも界面層において使用される。好都合には、ポリエチレンオキシドは少なくとも50000、好ましくは少なくとも100000、より好ましくは少なくとも500000、最も好ましくは少なくとも800000の重量平均分子量を有する。好ましくは、ポリエチレンオキシドの使用量はクレーター形成を防止するために十分であり、それを使用する層中の固形分に基づいて、好ましくは2wtより少ない。さらに他の態様において、工程の自由流動性カーテンの少なくとも1層は、10gm2より小さい、好ましくは8gm2より小さい、最も好ましくは6gm2より小さい乾燥塗布量を有する。本発明の1つの態様において、工程の連続的ウェブ支持体は前もって塗布されていず、また前もってカレンダー仕上されていない。他の態様において、ウェブ支持体は前もって塗布されていない。それ以上の態様において、ウェブ支持体は前もってカレンダー仕上されていない。好ましくは、工程の連続的ウェブ支持体は少なくとも300m分、なおより好ましくは少なくとも400m分、最も好ましくは少なくとも500m分のウェブ速度を有する。さらに他の態様において、連続的ウェブ支持体は少なくとも800m分、好ましくは少なくとも1000m分の速度を有する。適当には、連続的ウェブ支持体は20~350gm2のグラメージまたは秤量を有する。図1は、カーテン層の多数の流れ3を送出して連続的、多層カーテン4を形成するスライドノズル集成装置2を有する、好ましいカーテン塗布単位装置1の典型的な断面図である。動的平衡状態に到達したとき、スライドノズル集成装置2の中に流れるカーテン層の流量は、スライドノズル集成装置の中から外に流れる流量と完全に釣合っている。自由流動性多層カーテン4は連続的に走行するウェブ5と接触するようになり、こうしてウェブ5はそれぞれのカーテン層で塗布される。ウェブ5の走行方向はローラー6により塗布領域直前に変化して、速く動くウェブ5に付随する空気流の作用を最小にする。下記の実施例により、本発明を説明する。特記しない限り、すべての部および百分率は質量による。配合物下記の材料を塗布液体において使用した。炭酸塩:水中の90<2μmの粒度を有する炭酸カルシウムの分散液、77の固形分。炭酸塩:水中の60<2μmの粒度を有する炭酸カルシウムの分散液、77の固形分。炭酸塩:狭い粒度分布および75<2μmの粒度を有する工学的に作り出された炭酸カルシウムの水中分散液、77の固形分。炭酸塩:36<2μmの粒度を有する炭酸カルシウム、粉末として入手可能。クレー:焼成クレーの水中分散液。クレー:高いアスペクト比のクレーの水中分散液、598の固形分、アスペクト比55~60:1。クレー:水中の98<2μmの粒度を有する最も高い白色度のカオリンクレー分散液、71の固形分。ラテックス:カルボキシル化スチレン-ブタジエンラテックス、水中の50の固形分。PVOH:15の低分子量の合成ポリビニルアルコール溶液。増粘剤:アクリルアミド-アクリル酸コポリマーのアニオン油中水型エマルジョン、37の固形分。増粘剤:分子量900000の非イオン高分子量水溶性ポリポリマー、4の固形分の溶液として調製された。界面活性剤:ジ-アルキルスルホコハク酸ナトリウムの水溶液、75の固形分。白色体質顔料:ジアミノスチルベンジコハク酸から誘導された蛍光白化剤。NaOH溶液の添加により、着色塗料配合物のpHを調節した。水を必要に応じて添加して、配合物の固形分を調節した。塗布手順下記の手順に従い、下に詳述する配合物を紙上に塗布した。多層ダイ型カーテンコーターを使用した。少量の水で潤滑したへりガイドと、真空吸引装置とをカーテン塗布装置に装備した。真空吸引装置は、コーテッド紙のへりの真上に位置するへりガイド下部におけるへり潤滑水を除去する。さらに、カーテン衝突ゾーンから上流において紙支持体から界面表面空気を除去する真空吸引装置をカーテンコーターに設置した。カーテンの高さは300mmであった。塗料配合物を使用前に脱気して、気泡を除去した。カーテン塗布ヘッドに塗料を送出すポンプの既知の体積流速、連続的紙ウェブがカーテン塗布ヘッドの下を動く速度、カーテンの密度および固形分、およびカーテンの幅から、各塗布装置において達成される塗布量を計算した。普通のナイフコーターを使用して、比較ナイフ塗布実験を実施した。ヘッド角度を最大24度まで調節することによって、ナイフ圧力を調節する。試験法ブルックフィールド粘度ブルックフィールドRVT粘度計を使用して、粘度を測定する。粘度を測定するために、600mlの試料を1000mlのビーカーの中に入れ、25°C、スピンドル速度100rpmにおいて粘度を測定する。平行板粘度試験PhysicaUD200粘度計を使用して、粘度を測定する。25°Cにおいて直径50mmの平行板の配置を使用して003mmの測定ギャップで、試料を試験した。10ステップ/桁の剪断速度で剪断速度の対数ステップを使用して、剪断速度を10s1から100000s1に2分かけて増加させる。3000s1および30000s1における粘度を測定値の内挿により決定する。30000s1における粘度値を3000s1における粘度値で割ることによって、剪断増粘指数を計算する。1より大きい剪断増粘指数値は剪断増粘挙動を示す。粘度vs剪断速度流れ曲線が粘度の急速な鋭い増加を示す場合、塗料は剪断ブロッキング挙動を有すると見なす。毛管高剪断粘度ACAVII毛管粘度計を使用して、高剪断粘度を測定する。ほぼ1000ccの試料をメスシリンダーの中に入れ、そして測定温度は25°Cである。直径05mmおよび長さ50mmのガラス毛管を測定に使用する。100の長さ/直径比を有する毛管を使用すると、測定に対する最終の衝撃を最小にする。剪断速度の12対数ステップを使用して、100000s1~1500000s1において試料の粘度を測定する。1500000s1の剪断速度の前に最大試験圧力に到達する場合、試験を停止する。測定した圧力vs流速曲線から、粘度を計算する。ACAVIIソフトウェアは運動エネルギーについてデータを補正する。次いで、実験データの内挿により、500000s1における粘度を決定する。水保持AA-GWR重力測定水保持メーターを使用して、塗料着色剤の水保持を測定する。前もって秤量した吸取紙の上部に配置された、孔大きさが08ミクロンである非ハイドロスコープのポリカーボネートフィルターの上部に、試験セルを配置する。このアセンブリーをバッキングテーブル上に配置し、締結する。次いで、10mlの塗料着色剤を試験セルの中に入れ、これを直ちに栓で閉じる。タイマーを始動させる。15秒後、セルを1バールに加圧する。90秒になったとき、圧力を解放し、栓セルを除去する。さらに15秒後、吸取紙をフィルター膜から分離する。精度00001gの天秤で吸取紙を秤量することによって、吸収された液体の量を決定する。3回の測定の平均を使用して、吸収された液体の量/平方メートルを計算する。固定化固形分コースフェルド最小フィルム形成温度装置を使用する。金属板上に置いた長さ50cmのガラス板上で、1端を50°Cに加熱し、他端を10°Cに保持することによって、温度勾配を発生させる。引落しバーを使用して、幅14cmおよび湿潤厚さの塗料着色剤層を板上に置く。板に適用する前に塗料着色剤の固形分を測定し、そして本発明の目的に対して塗料適用固形分として定義する。乾燥前面は熱い端から冷たい端に向かって進行する。約15分後、塗料着色剤の試料を乾燥前面においてスパチュラで採取する。試料の固形分を測定する。6回の測定の平均を固定化固形分として取る。塗布量カーテン塗布ヘッドに塗料を送出すポンプの既知の体積流速、連続的紙ウェブがカーテン塗布ヘッドの下を動く速度、カーテンの密度および固形分、およびカーテンの幅から、各紙塗布実験において達成された塗布量を計算する。クレーター形成の程度クレーター形成の程度を燃焼した試料の観察により決定する。10のNH4Clを含有する水/イソプロピルアルコール溶液を使用する。1つの側のみを塗布した紙をこの溶液の中に30秒間浸漬させ、両側を塗布した紙を60秒間浸漬させる。吸取紙で過剰の溶液を除去した後、試料を一夜空気乾燥する。炉中で225°Cにおいて35分間、燃焼を実施する。拡大鏡の助けを借りて燃焼した試料の3×3cmの区画内において、クレーターを計数する。完全な円形を有する、非常に小さい未塗布スポットはクレーターとして採用しない。それらは空気連行から塗層中の微小気泡により与えられたピットであると考える。また、脱気により除去されない塗料配合物中に存在する、より大きい気泡により与えられた、機械方向の長軸で配向された楕円形領域をを考慮しない。塗布密度比重壜中の塗料の100mlの試料を秤量することによって、カーテン層の密度を決定する。紙の粗さパーカープリンチサーフ粗さテスターで、コーテッド紙表面の粗さを測定する。コーテッド紙の試料シートを、コルク-メリネックス定盤と測定ヘッドとの間に、1000kPaの締付圧力でクランプする。圧縮空気を計器に400kPaにおいて供給し、測定ヘッドとコーテッド紙表面との間の空気漏出を測定する。より高い数は、コーテッド紙表面のより高い程度の粗さを示す。白色度白色度をツァイスエルレフォ2000で測定する。ISO標準規格2469に従いシートの積み重ね上で白色度を測定する。結果をR457として記載する。乳白度乳白度をツァイスエルレフォ2000で測定する。黒色標準により支持された単一シート上およびシートの積み重ね上において、乳白度を測定する。結果をR0/R∞として記載する。粒度X線セディグラフ器具を使用して、メジアンストークス等価球形粒度および粒度分布を測定する。原料製造会社は粒度を供給し、そして原料についての粒度分布数を実施例において使用する。アスペクト比下記の文献に記載されている電子顕微鏡像の解析法を使用して、アスペクト比を測定する:AspectRatioofPigmentParticlesDeterminedbyDifferent、NordicPulpandPaperResearchJournal、Vol15、No32000、pp221-230。実施例1上記成分を表1に記載されている量で混合して、高いアスペクト比のクレーの使用を証明した。スロット2における塗料の500000s1における粘度はナイフコーターによる運転について問題となることが観測された範囲を超え、そして剪断増粘指数は12より大きい。実施例1の各層についての実験の速度および塗布量を表2に記載する。原紙は43ミクロンの表面粗さを有する木材含有紙である。着色層を紙に隣接させて配置した。スロット2を使用して、第2層を同時に添加した。この層は高いアスペクト比のクレーを含有した。運転能力について問題なしに、表2に記載するすべての条件において、多層塗料を連続的に適用した。実施例2上記成分を表3に記載されている量で混合して、焼成クレーの使用を証明した。スロット2における塗料の500000s1における粘度はナイフコーターによる運転について非常に問題となることが観測された範囲を超え、そして剪断増粘指数は15より大きい。実施例2の各層についての実験の速度および塗布量を表4に記載する。原紙は43ミクロンの表面粗さを有する木材含有紙である。着色層を紙に隣接させて配置した。スロット2を使用して第2層を同時に添加し、そしてこの層は焼成クレーを含有した。運転能力について問題なしに、表4に記載するすべての条件において、多層塗料を連続的に適用した。表3に記載するスロット2の配合物におけるクレーをクレーの代わりに使用した、単一の8gm2の実験室用ナイフ塗布試料と比較したとき、表4に記載する第1試験条件からのコーテッド紙試料は有意に改良された乳白度および有意に改良された白色度を有した。実施例3上層においてポリビニルアルコールの一部分の代わりに増粘剤を使用して、実施例1の方法を反復した。比較実験において使用した増粘剤は、高速ナイフ塗布ならびに高い塗布速度において無クレーターカーテン塗布を提供するその能力に対する適合性を有するように選択した。さらに、下層中のPVOHの量を2部に増加し、そして白色体質顔料を上層から除去した。塗料成分を表5に記載する量で混合した。スロット2における塗料の500000s1における粘度はナイフコーターによる運転について困難であることが観測された範囲を超え、そして剪断増粘指数は12より大きい。各層の塗布量はスロット1について15gm2およびスロット2について65gm2であった。8gm2全塗布量の多層塗料を1250m分および1500m分で適用した。原紙は48ミクロンの表面粗さを有する35gm2の木材含有紙であった。1250m分で適用した塗料は無クレーター塗層を与えたが、1500m分で適用した塗料は他の運転能力の問題をもたない、ほとんどクレーターを含まない塗層を与えた。これが証明するように、高いアスペクト比の顔料および高い高剪断粘度を有する塗料は、本発明のプロセスを使用して、高い塗布速度でカーテン塗布により容易に適用することができる。比較実験Aジェット適用装置のナイフコーターを使用して、高いアスペクト比の顔料を含む塗料を実施例3の同一原紙上に適用する試みをした。ジェット適用装置を使用して、1250m分における塗布の適切な適用は、塗料が紙ウェブ突き当たるとき、塗料がウェブから偏向するので、不可能であった。比較実験B表6に示す塗料混合物を使用する以外、比較実験Aの方法を反復した。この塗料は実施例3において使用する2つの塗料のための顔料組成物のブレンドを表す。PVOH、界面活性剤、および増粘剤のレベルは、実施例3における上層についてと同一であった。ジェット適用装置のナイフコーターを使用して、83gm2の全塗布量の塗料を実施例3において使用した同一原紙上に適用した。計量ナイフは、121度のナイフ負荷で操作する45度のベベルを有する厚さ04mmのナイフであった。このナイフは極端な量の湿潤ブリードを示した。さらに、紙は未塗布の領域である、多数のスキップ塗布領域を有した。ナイフベベルを40度に変化したとき、ナイフの走行はきれいであったが、ナイフ負荷は非常に高かった。これらのナイフ条件は頻繁なウェブ破壊および急速なナイフ摩耗に導き、こうして製造設備において許容されえない高いレベルの停止時間を引き起こした。1500m分において45度のベベルを有する厚さ04mmの遮断を使用すると、運転能力の問題は非常に過酷となった。80gm2の全塗布量に到達するために必要なナイフ圧力は227度であった。非常に顕著なブリードが存在し、そしてスキップ塗布の程度は許容されえなかった。実施例4上層においてポリビニルアルコールの一部分の代わりに増粘剤を使用して、実施例1の方法を反復した。増粘剤は、比較実験における高速ナイフ塗布ならびに高い塗布速度において無クレーターカーテン塗布を提供するその能力に対する適合性を有するように選択した。さらに、下層中のPVOHの量を2部に増加し、そして白色体質顔料を上層から除去した。塗料成分を表7に記載する量で混合した。スロット2における塗料の500000s1における粘度はナイフコーターによる運転について非常に困難であることが観測された範囲を超え、そしてさらに塗料は剪断ブロッキング挙動を示す。塗布速度は1500m分であり、そして各層の塗布量はスロット1について15gm2およびスロット2について65gm2であった。原紙は48ミクロンの表面粗さを有する35gm2の木材含有紙であった。8gm2全塗布量の多層塗料を1500m分で適用し、そして他の運転能力の問題をもたないほとんどクレーターを含まない塗層を与えた。これが証明するように、剪断ブロッキング挙動を有する塗料はカーテン塗布により容易に適用することができる。比較実験C厚さ04mmの角度45度のナイフ操作を装備したジェット適用装置のナイフコーターを使用して、実施例4と同一の原紙上に、焼成クレー顔料を含む塗料を適用した。1500m分において、8gm2の全塗布量に到達するために必要なナイフ圧力は214度であり、そしてナイフは清浄に走行した。これが証明するように、この焼成クレー顔料は比較的高いナイフ負荷を必要とする。比較実験D表8に示す塗料混合物を使用した以外、比較実験Cの方法を反復した。この塗料は、実施例4において使用した2つの塗料についての顔料組成物のブレンドを表す。PVOH、界面活性剤、および増粘剤のレベルは、実施例4における上層と同一に保持した。1500m分において、8gm2の全塗布量に到達するために必要なナイフ圧力は224度であり、そしてナイフは清浄に走行した。実施例5表9の配合物を使用した以外、実施例1の手順を反復した。この実施例は、普通の粉砕した炭酸カルシウムに比較して、狭い粒度分布を有する工学的に作り出された炭酸カルシウム顔料の使用を証明する。低い水保持および低い固定化固形分を有する塗料を与える、低い増粘剤含量を有する高い固形分において、塗料配合物を調製した。スロット2における塗料着色剤の500000s1における粘度は、ナイフコーターによる運転について非常に困難であることが観測された範囲を超えた。各層の塗布量はスロット1について15gm2およびスロット2について65gm2であった。8gm2全塗布量の多層塗料を1250m分で、48ミクロンの表面粗さを有する35gm2の木材含有紙に適用した。塗層は無クレーターであり、他の運転能力の問題を発生せずに適用された。これが証明するように、塗料の高い脱水速度および急速な固定化速度を有する塗料適用するために、カーテン塗布を容易に使用できる。実施例6スロット1の塗料の代わりに、583の固形分に希釈したスロット2において使用した同一塗料を使用した以外、実施例5の方法を反復した。これにより、2層間で固形分のみが異なる、同一の全体の組成を有する多層カーテンが得られる。適用された塗層はクレーターまたは他の運転能力の欠陥を示さなかった。比較実験Eジェット適用装置のナイフコーターを使用して実施例5と同一の原紙上に、工学的に作り出された炭酸塩顔料を含む塗料を適用する試みを行った。24度の最大ナイフ圧力において、塗布量は11gm2であった。塗料を655の固形分に希釈し、そしてこの塗料は890mPasのブルックフィールド粘度、107mPasの500000s1における粘度、および137の水保持値を有した。最大ナイフ圧力における塗布量は93gm2であった。塗料をさらに643の固形分に希釈し、そしてこの塗料は730mPasのブルックフィールド粘度、88mPasの500000s1における粘度、および146の水保持値を有した。この塗料について塗布量は83gm2に到達することができたが、ナイフ圧力について安定な値は存在しなかった。この塗布量を維持し、この時塗布が8gm2の目標とする塗布量を超えることを試みるために、ナイフ圧力を最大値に連続的に増加させなくてはならなかった。さらに、乾燥塗料の付着物がナイフ先端上に蓄積した。これらの乾燥ビーズを非常に大きく、究極的にコーテッド紙表面上にたてすじを生ずるであろう。この塗料の劣った運転能力は急速な脱水、およびナイフ下の塗料の固定化に帰する。実施例7上記成分を表10に記載する量で混合して、炭酸塩D、すなわち、粗い炭酸塩顔料の使用を証明する。この炭酸塩顔料は12μmより大きい直径の粒子を2wtの比率で含有した。このような顔料は、粒子が大きく、直径が湿潤塗層厚さのそれに到達するので、たてすじ形成を激烈にしないでナイフコーターで塗布することができない。増粘剤を塗料に添加して、クレーター形成の防止を促進した。実施例7の各層についての実験の速度および塗布量を表11に記載する。原紙は表面粗さが85ミクロンである75gm2の木材を含まない紙であった。塗層はクレーターを含まず、他の運転能力の問題をもたなかった。10gm2の全塗布量の塗層はカレンダー仕上しない表面粗さ552μmおよびカレンダー仕上した表面粗さ21μmを有した。20gm2の全塗布量の塗層はカレンダー仕上しない表面粗さ395μmおよびカレンダー仕上した表面粗さ13μmを有した。これが証明するように、主塗層内に粗い顔料を使用する多層塗料をカーテンコーターで容易に適用することができ、そしてこれは非常に微細な顔料で塗布された紙に匹敵する表面円滑性を達成することができる。